СПОСОБ ПОЛУЧЕНИЯ СТАБИЛЬНЫХ СУСПЕНЗИЙ МЕТАЛЛИЧЕСКИХ НАНОЧАСТИЦ И СТАБИЛЬНЫЕ КОЛЛОИДНЫЕ СУСПЕНЗИИ, ПОЛУЧЕННЫЕ ТАКИМ СПОСОБОМ

1. Способ получения стабильных суспензий металлических наночастиц, выбираемых из числа Au, Ag, Cu, Pd, Pt или Fe, имеющих размеры в диапазоне 1-250 нм, где солевой предшественник металла помещают в водную реакционную среду, нагретую при использовании микроволновой печи до температуры реакции и содержащую восстановитель, хелатообразователь и катализатор.
2. Способ по п.1, где упомянутыми частицами являются частицы Ag или Au, имеющие размеры в диапазоне от 1 до 100 нм.
3. Способ по пп.1 или 2, где температура реакции находится в диапазоне от 25 до 90°С.
4. Способ по п.3, где температура составляет 70°С для суспензий Ag и 90°С для суспензий Au.
5. Способ по п.4, где восстановители выбирают из: глюкозы, галактозы, мальтозы, лактозы, сахарозы.
6. Способ по п.5, где катализаторы выбирают из: гидроксидов и карбонатов щелочных металлов, аммиака, мочевины.
7. Способ по п.5, где хелатообразователь выбирают из: поливинилового спирта PVA, поливинилпирролидона PVP, лаурилсульфата натрия SDS, додецилбензолсульфоната натрия SDBD, бромида цетилтриметиламмония СТАВ, бромида тетраоктиламмония TOAB, triton Х-100, полиэтиленгликоля PEG, этилендиаминтетрауксусной кислоты EDTA, крахмала, β-циклодекстрина β-CD.
8. Способ по п.7, где количественное соотношение хелатообразователь/металл находится в диапазоне от 1 до 10.
9. Способ по п.8, где упомянутое соотношение составляет 5,5 для серебра и 2,8-3 для золота.
10. Способ по п.9, где количественное соотношение восстановитель/металл составляет 1 для серебра и 2 для золота.
11. Способ по п.10, где количественное соотношение катализатор/металл составляет 1,4 для серебра и 7,9 для золота.
12. Коллоидная суспензия металлических частиц, полученная способом по пп.1-11, где упомянутая суспензия характеризуются концентрацией в диапазоне от 3 до 5 мас.% твердого вещества, монодиоперсным распределением и средним размером частиц в диапазоне от 20 до 30 нм.
13. Коллоидная суспензия металлических частиц, полученная способом по пп.1-11, где упомянутая суспензия характеризуются концентрацией, превышающей 5 мас.%, и бимодальным распределением для частиц, имеющих размеры в диапазоне от 5 до 10 нм.